(57)【要約】【課題】  高温での耐クーラント性に優れ、かつ十分な強度を有するラジエーターホース補強用繊維及び該繊維を用いたラジエーターホースを提供する。【解決手段】  ジカルボン酸成分の６０モル％以上が芳香族ジカルボン酸であるジカルボン酸成分とジアミン成分の６０モル％以上が炭素数６〜１２の脂肪族アルキレンジアミンであるジアミン成分とから合成されるポリアミド（ａ）、および溶融液晶性芳香族ポリエステルで構成される複合繊維からなり、該複合繊維の繊維強度が９ｃＮ／ｄｔｅｘ以上、１２０℃の５０重量％エチレングリコール液に２０日間浸漬した後の強力保持率が９０％以上であるラジエーターホース補強用繊維及び該繊維を用いたラジエーターホース。【選択図】なし【特許請求の範囲】
【請求項１】
ジカルボン酸成分の６０モル％以上が芳香族ジカルボン酸であるジカルボン酸成分とジアミン成分の６０モル％以上が炭素数６〜１２の脂肪族アルキレンジアミンであるジアミン成分とから合成されるポリアミド（ａ）、および溶融液晶性芳香族ポリエステル（ｂ）で構成される複合繊維からなり、該複合繊維の繊維強度が９ｃＮ／ｄｔｅｘ以上、１２０℃の５０重量％エチレングリコール液に２０日間浸漬した後の強力保持率が９０％以上であるラジエーターホース補強用複合繊維。
【請求項２】
鞘成分がジカルボン酸単位の６０モル％以上がテレフタル酸単位からなりジアミン単位の６０モル％以上が１，９−ノナンジアミン単位および／または２−メチル−１，８−オクタンジアミン単位であるポリアミド（ａ）からなり、芯成分がパラヒドロキシ安息香酸と２−ヒドロキシ−６−ナフトエ酸の構成単位からなる部分が８０モル％以上である溶融液晶性芳香族ポリエステル（ｂ）からなる請求項１記載のラジエーターホース補強用芯鞘複合繊維。
【請求項３】
請求項１または２記載の補強用繊維を用いた自動車用ラジエーターホース。
【発明の詳細な説明】
【技術分野】
【０００１】
本発明は自動車用ラジエーターホース補強用繊維及びラジエーターホースに関する。
【背景技術】
【０００２】
自動車用ラジエーターホースはその補強繊維の構造上、ブレードホース、スパイラルホース、ニットホースに分類されるが、これらの中で近年ニットホースの需要が増している。ニットホースはブレードホースやスパイラルホースに比べてホース体積当りに占める繊維含有量を少なく設計する必要があるため、必要な耐圧力を得るためには添加する補強繊維が高強度を有することが必要である。従来、自動車用ラジエーターホースの補強用繊維にはナイロン６６、ポリエステル、レーヨン、パラ系アラミドなどが用いられている（例えば、特許文献１〜４参照。）。しかしながら、これらの繊維は使用時のラジエーター液の温度、エンジンルームの温度が高温であるため、長期間にわたって十分に補強効果を維持できず、ホース寿命が短いという問題点があった。
ホース寿命を延ばすためには、補強用繊維の耐クーラント性の向上が必要であり、ラジエーターホースの耐クーラント性については、ＪＩＳ  Ｄ２６０２において５０重量％エチレングリコール水溶液に１００±１℃で７日間浸漬後のホース硬さ、引張強力、伸度、体積の変化を一定範囲に規定しているが、近年になって実使用、メンテナンスフリーのためには耐久性のさらなる向上が求められている。
この耐クーラント性を改良するためのラジエーターホース補強用繊維として、半芳香族ポリアミド繊維が提案されている（例えば、特許文献５参照。）。しかしながら、半芳香族ポリアミド繊維は耐クーラント性には優れているものの、従来用いられている繊維と比較して初期の強度が低いために、ラジエーターホースの構造が上記したようなニットホースの場合、使用できないという問題点があった。
【０００３】
【特許文献１】特開平５−７８９０７号公報
【特許文献２】特開平６−００８３７６号公報
【特許文献３】特開平６−２６４３２２号公報
【特許文献４】特開平１１−２２９２７５号公報
【特許文献５】特開平９−１２７１４号公報
【発明の開示】
【発明が解決しようとする課題】
【０００４】
本発明の目的は耐クーラント性および強度の優れたラジエーターホース補強用繊維およびラジエーターホースを提供することにある。
【課題を解決するための手段】
【０００５】
本発明者等は上記課題を解決すべく鋭意検討を行った結果、ジカルボン酸成分の６０モル％以上が芳香族ジカルボン酸であるジカルボン酸成分とジアミン成分の６０モル％以上が炭素数６〜１２の脂肪族アルキレンジアミンであるジアミン成分とから合成されるポリアミド繊維および溶融液晶性芳香族ポリエステルで構成される複合繊維をラジエーターホースの補強用繊維とすることにより、高温での耐クーラント性に優れ、かつ十分な強度を有するラジエーターホースが製造できることを見出した。
【０００６】
すなわち本発明は、ジカルボン酸成分の６０モル％以上が芳香族ジカルボン酸であるジカルボン酸成分とジアミン成分の６０モル％以上が炭素数６〜１２の脂肪族アルキレンジアミンであるジアミン成分とから合成されるポリアミド（ａ）、および溶融液晶性芳香族ポリエステル（ｂ）で構成される複合繊維からなり、該繊維の繊維強度が９ｃＮ／ｄｔｅｘ以上、１２０℃の５０重量％エチレングリコール液に２０日間浸漬した後の強力保持率が９０％以上であるラジエーターホース補強用複合繊維であり、好ましくは鞘成分がジカルボン酸単位の６０モル％以上がテレフタル酸単位からなりジアミン単位の６０モル％以上が１，９−ノナンジアミン単位および／または２−メチル−１，８−オクタンジアミン単位であるポリアミド（ａ）からなり、芯成分がパラヒドロキシ安息香酸と２−ヒドロキシ−６−ナフトエ酸の構成単位からなる部分が８０モル％以上である溶融液晶性芳香族ポリエステル（ｂ）からなる上記のラジエーターホース補強用芯鞘複合繊維であり、さらには上記の補強用繊維を用いた自動車用ラジエーターホースである。
【発明の効果】
【０００７】
本発明の技術により、高温での耐クーラント性に優れ、かつ十分な強度を有するラジエーターホースを製造することが可能となった。
【発明を実施するための最良の形態】
【０００８】
まず、本発明のラジエーターホース補強用繊維の一成分に用いられるポリアミド（ａ）について説明する。ポリアミド（ａ）はジカルボン酸成分とジアミン成分とからなり、ジカルボン酸成分の６０モル％以上が芳香族ジカルボン酸であること、およびジアミン成分の６０モル％以上が炭素数６〜１２の脂肪族アルキレンジアミンであることに特徴を有する。
【０００９】
ポリアミド（ａ）のジカルボン酸成分を構成する芳香族ジカルボン酸としてはラジエーターホース補強用繊維の耐熱性、耐クーラント性の点でテレフタル酸が好ましく、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジフェン酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸などの芳香族ジカルボン酸を１種類以上併用して使用することもできる。かかる芳香族ジカルボン酸の含有量はジカルボン酸成分の６０モル％以上であり、７５モル％以上であることが好ましい。
上記芳香族ジカルボン酸以外のジカルボン酸としてはマロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、セバシン酸、スベリン酸などの脂肪族ジカルボン酸；１，３−シクロペンタンジカルボン酸、１，４−シクロヘキサンジカルボン酸等の脂環式ジカルボン酸を挙げることができ、これらの酸は１種類のみならず２種類以上用いることができる。
中でも、耐熱性、耐クーラント性等の点でジカルボン酸成分が１００％芳香族ジカルボン酸であることが好ましい。
さらにトリメトリット酸、トリメシン酸、ピロメリット酸等の多価カルボン酸を繊維化が容易な範囲内で含有させることもできる。
【００１０】
また、ポリアミド（ａ）のジアミン成分の６０モル％以上は炭素数が６〜１２のアルキレンジアミンで構成されることが重要である。かかる脂肪族アルキレンジアミンとしては、１，６−ヘキサンジアミン、１，８−オクタンジアミン、１，９−ノナンジアミン、１，１０−デカンジアミン、１，１１−ウンデカンジアミン、１，１２−ドデカンジアミン、２−メチル−１，５−ペンタンジアミン、３−メチル−１，５−ペンタンジアミン、２，２，４−トリメチル−１，６−ヘキサンジアミン、２，４，４−トリメチル−１，６−ヘキサンジアミン、２−メチル−１，８−オクタンジアミン、５−メチル−１，９−ノナンジアミン、等の直鎖または側鎖を有する脂肪族ジアミンなどを挙げることができる。
中でも耐熱性、耐クーラント性の点で１，９−ノナンジアミン、１，９−ノナンジアミンと２−メチル−１，８−オクタンジアミンとの併用が好ましい。
この脂肪族アルキレンジアミンの含有量はジアミン成分の６０モル％以上であるが、７５モル％以上、特に９０モル％以上であることが、耐熱性の点で好ましい。
【００１１】
上述の脂肪族アルキレンジアミン以外のジアミンとしてはエチレンジアミン、１，４−ブタンジアミン等の脂肪族ジアミン；シクロヘキサンジアミン、メチルシクロヘキサンジアミン、イソホロンジアミン、ノルボルナンジメチルジアミン、トリシクロデカンジメチルジアミン等の脂環式ジアミン；ｐ−フェニレンジアミン、ｍ−フェニレンジアミン、キシリレンジアミン、キシレンジアミン、４，４’−ジアミノジフェニルメタン、４，４’−ジアミノジフェニルスルホン、４，４’−ジアミノジフェニルエーテル等の芳香族ジアミン、あるいはこれらの混合物を挙げることができ、これらは１種類のみならず２種類以上を用いることができる。
【００１２】
脂肪族アルキレンジアミンとして１，９−ノナンジアミンと２−メチル−１，８−オクタンジアミンとを併用する場合、ジアミン成分の６０〜１００モル％が１，９−ノナンジアミンと２−メチル−１，８−オクタンジアミンからなり、そのモル比は前者：後者＝３０：７０〜９９：１、特に前者：後者＝４０：６０〜９５：５であることが好ましい。
【００１３】
また、本発明に使用されるポリアミド（ａ）はその分子鎖における〔ＣＯＮＨ／ＣＨ２〕の比が１／２〜１／８、特に１／３〜１／５であることが好ましい。この範囲のポリアミドを使用することにより後述する耐クーラント性および強度に優れたラジエーターホース補強用繊維が得られるのである。
【００１４】
上述のポリアミド（ａ）の極限粘度（濃硫酸３０℃で測定した値）は０．６〜２．０ｄｌ／ｇであることが好ましく、特に０．６〜１．８ｄｌ／ｇ、０．７〜１．６ｄｌ／ｇが好ましい。該極限粘度の範囲内のポリアミドは、繊維化する際の溶融粘度特性が良好であり、得られるラジエーターホース補強用繊維は後述するが強度、耐クーラント性が優れたものとなる。
【００１５】
さらに上述のポリアミド（ａ）はその分子鎖の末端基の１０％以上が末端封止剤により封止されていることが好ましく、末端の４０％以上、さらには末端の７０％以上が封止されていることが好ましい。分子鎖の末端を封止することにより、得られるラジエーターホース補強用繊維は後述するが強度、耐クーラント性が優れたものとなる。
【００１６】
本発明に用いられる溶融液晶性芳香族ポリエステル（ｂ）は、例えば芳香族ジオール、芳香族ジカルボン酸、芳香族ヒドロキシカルボン酸等より得られるポリマーであり、好適には化１および化２に示される反復構成単位の組み合わせからなるポリマーであり、強度物性に優れた繊維が得られる。
【００１７】
【化１】
2006052499.tif 000002
【００１８】
【化２】
2006052499.tif 000003
【００１９】
好ましくは、パラヒドロキシ安息香酸と２−ヒドロキシ−６−ナフトエ酸の構成単位からなる部分が８０モル％以上である溶融液晶性芳香族ポリエステルであり、特にパラヒドロキシ安息香酸と２−ヒドロキシ−６−ナフトエ酸の合計量に対する２−ヒドロキシ−６−ナフトエ酸成分が５〜４５モル％である芳香族ポリエステルが、紡糸性、高強度化の点から好ましい。
なお、本発明に言う溶融液晶性とは、溶融相において光学異方性を示すものである。このような特性は公知の方法、例えばホットステージに載せた試料を窒素雰囲気下で昇温加熱し、その透過光を観察することにより容易に認定することができる。
【００２０】
本発明に用いるポリアミド（ａ）および溶融液晶性芳香族ポリエステル（ｂ）には、必要に応じて銅化合物等の安定剤、着色剤、紫外線吸収剤、光安定剤、酸化防止剤、帯電防止剤、難燃剤、可塑剤、潤滑剤、結晶化速度遅延剤などを添加することができる。
【００２１】
本発明の繊維はポリアミド（ａ）および溶融液晶性ポリエステル（ｂ）で構成される複合繊維である。該複合繊維の製造は、公知の溶融紡糸装置を用いることができる。本発明の効果を損なわない限り、複合紡糸の種類は特に限定されないが、ポリアミド（ａ）の耐クーラント性、および溶融液晶性ポリエステル（ｂ）の強度物性を得るためには、繊維表面がポリアミド（ａ）である芯鞘複合繊維あるいは海島複合繊維が好ましく、特に鞘成分がポリアミド（ａ）、芯成分が溶融液晶性芳香族ポリエステル（ｂ）である芯鞘複合繊維が好ましい。芯鞘複合繊維の場合、芯成分と鞘成分の剥離を抑えるために鞘成分に芯成分を配合しても良い。例えば芯鞘複合繊維とする場合、芯成分と鞘成分のポリマーを夫々別の押出機で溶融混練し、引き続き同一の紡糸ノズルから鞘成分がポリアミド（ａ）、芯成分が溶融液晶性芳香族ポリエステル（ｂ）となるように吐出させることで芯鞘複合繊維を得ることができる。
さらに窒素下で熱処理することにより溶融液晶性芳香族ポリエステル（ｂ）成分の強度を飛躍的に高めることもできる。
【００２２】
ラジエーターホースはその補強繊維の構造上、ブレードホース、スパイラルホース、ニットホースに分類されるが、近年ニットホースの需要が増している。ニットホースはブレードホースやスパイラルホースに比べてホース体積に占める繊維量が少ないため、必要な耐圧力を得るためには補強繊維に高い強度が必要である。ニットホースとして十分な耐圧力を得るためには、９ｃＮ／ｄｔｅｘ以上の繊維強度が必要とされる。
本発明では、強度物性に優れる溶融液晶性芳香族ポリエステル（ｂ）を一成分として用いることにより、強度９ｃＮ／ｄｔｅｘ以上の複合繊維を得ることができる。
【００２３】
複合繊維中における溶融液晶性芳香族ポリエステルの複合比率は、２０〜８０質量％とすることが好ましく、３０〜７０質量％であることがより好ましい。複合繊維中における溶融液晶性芳香族ポリエステルの複合比率が２０質量％未満であると強度が不足する場合があり、また８０質量％を越えるとポリアミド成分が少ないために後述する耐クーラント性が不十分となる場合がある。
【００２４】
ラジエーターホースの耐クーラント性については、ＪＩＳ  Ｄ２６０２において５０重量％エチレングリコール水溶液に１００±１℃で７日間浸漬後のホース硬さ、引張強力、伸度、体積の変化を一定範囲に規定しているが、近年になって実使用、メンテナンスフリーのためには耐久性のさらなる向上が求められていており、具体的には１２０℃の５０重量％エチレングリコール水溶液に２０日間浸漬した後の強力保持率が９０％以上であることが求められている。
上記した製造方法により得られる本発明のラジエーターホース補強用繊維は１２０℃の５０重量％エチレングリコール水溶液に２０日間浸漬した後の強力保持率が９０％以上であり、耐クーラント性に優れたものとなる。このような耐クーラント性は従来の補強繊維では得られない。
【００２５】
本発明のラジエーターホース補強用繊維を用いたラジエーターホースは公知である通常の製造方法で製造可能である。例えば,内層および外層としてエチレン・プロピレン・ジエン３元共重合体（ＥＰＤＭ）またはイソブチレン・イソプレンゴム（ＩＩＲ）を用い、補強層として本発明の補強用繊維を内層と外層の間に用いることにより得られる。補強用繊維を含むホースの構造としては、ブレードホース、スパイラルホース、ニットホース、布巻きホースなどの一般的な構造が用いられる。  
【００２６】
以下に実施例により本発明を説明するが、本実施例により何等限定されるものではない。なお実施例中の各測定値は以下の方法により測定された値である。
【００２７】
［繊維の繊度・強度・伸度］
ＪＩＳ  Ｌ１０１３に準じて測定した。
【００２８】
［耐クーラント性］
ラジエーターホースの耐クーラント性については、ＪＩＳ  Ｄ２６０２において５０重量％エチレングリコール水溶液に１００±１℃で７日間浸漬後のホース硬さ、引張強力、伸度、体積の変化を一定範囲に規定している。本発明においては、さらに高い温度における耐久性について調べるために、１２０℃、２０日間、補強用繊維を５０重量％エチレングリコール水溶液に浸漬した後の強力保持率（％）をもって耐クーラント性とした。
【００２９】
［実施例１］
ポリアミドにはジカルボン酸成分がテレフタル酸１００モル％、ジアミン成分が１，９−ノナンジアミン６５モル％、２−メチル−１，８−オクタンジアミン３５モル％からなり、極限粘度０．８ｄｌ／ｇ、末端封止率８９％、融点２８５℃、のものを用い、溶融液晶性芳香族ポリエステルにはパラヒドロキシ安息香酸と２−ヒドロキシ−６−ナフトエ酸のモル比が７３／２７、融点２８０℃、対数粘度５．７ｄｌ／ｇ（ペンタフルオロフェノールに溶解し、６０℃の恒温槽中で測定した値）のものを用いて、それぞれ別の押出機で溶融混練し、ポリアミドが鞘成分、溶融液晶性芳香族ポリエステルが芯成分、芯／鞘＝５０／５０（質量比）となるように３２０℃の紡糸ヘッドに導き、同一の紡糸ノズルから吐出し、１０００ｍ／ｍｉｎの速度で巻き取り、１９８０ｄｔｅｘ／３００フィラメントの芯鞘複合繊維を得た。得られた芯鞘複合繊維をさらに２７０℃の窒素下で熱処理して熱処理糸を得た。
繊維物性、耐クーラント性を表１に示す。得られた繊維は繊維強度、耐クーラント性の何れにも優れたものであった。
【００３０】
［実施例２］
芯／鞘＝７０／３０（質量比）とした以外は実施例１と同様の条件で１９８０ｄｔｅｘ／３００フィラメントの芯鞘複合繊維を紡糸し、さらに実施例１と同様の条件で熱処理して熱処理糸を得た。得られた繊維の物性、耐クーラント性を表１に示す。得られた繊維は繊維強度、耐クーラント性の何れにも優れたものであった。
【００３１】
［実施例３］
紡糸後、熱処理を行わない以外は実施例１と同様の条件で１９８０ｄｔｅｘ／３００フィラメントの芯鞘複合繊維を得た。得られた繊維の物性、耐クーラント性を表１に示す。得られた繊維は繊維強度は実施例１、２よりは劣るが、従来技術に比べて繊維強度、耐クーラント性の何れにも優れたものであった。
【００３２】
［実施例４］
ジカルボン酸成分がテレフタル酸１００モル％、ジアミン成分が１，９−ノナンジアミン８０モル％、２−メチル−１，８−オクタンジアミン２０モル％であるポリアミド（極限粘度０．９ｄｌ／ｇ、末端封止率７６％、融点３０５℃）を用い、熱処理温度を２８０℃にしたこと以外は、実施例１と全く同様にして芯／鞘＝５０／５０（質量比）の芯鞘複合繊維の熱処理糸を得た。繊維物性、耐クーラント性を表１に示す。得られた繊維は繊維強度も高く、高温の耐クーラント性にも優れたものであった。
【００３３】
［実施例５］
ポリアミドにジカルボン酸成分がテレフタル酸１００モル％、ジアミン成分が１，９−ノナンジアミン５０モル％、２−メチル−１，８−オクタンジアミン５０モル％からなり、極限粘度０．８ｄｌ／ｇ、末端封止率９１％、融点２６５℃のものを用いたこと以外は、実施例３と全く同様にして芯／鞘＝７０／３０（質量比）の芯鞘複合繊維の未熱処理糸を得た。繊維物性、耐クーラント性を表１に示す。得られた繊維は繊維強度も高く、高温の耐クーラント性にも優れたものであった。
【００３４】
［実施例６］
繊度を５５０ｄｔｅｘ／１００フィラメントとしたこと以外は、実施例２と全く同様にして芯鞘複合繊維の熱処理糸を得た。繊維物性、耐クーラント性を表１に示す。得られた繊維は繊維強度も高く、高温の耐クーラント性にも優れたものであった。
【００３５】
［実施例７］
繊度を１８７０ｄｔｅｘ／４８フィラメントとしたこと以外は実施例２と全く同様にして芯鞘複合繊維の熱処理糸を得た。繊維物性、耐クーラント性を表１に示す。得られた繊維は繊維強度も高く、高温の耐クーラント性にも優れたものであった。
【００３６】
［参考例］
実施例１で用いたポリアミド（ａ）を３００℃の紡糸ヘッドから吐出し、１０００ｍ／ｍｉｎで巻き取った後にローラー温度１００℃、ホットプレート温度２００℃で延伸・熱固定して、１９８０ｄｔｅｘ／３００フィラメントの繊維を得た。繊維物性、耐クーラント性を表１に示す。得られた繊維は耐クーラント性には優れるものの繊維物性は低いものであった。
【００３７】
［比較例１］
パラ系アラミド繊維（デュポン社製「ケブラー２９」、１６７０ｄｔｅｘ／１０００ｆ）の繊維物性、耐クーラント性を表１に示す。得られた繊維は初期強度は高いものの、耐クーラント性に劣るものであった。
【００３８】
［比較例２］
ナイロン６６繊維（旭化成社製「レオナ」、１８７０ｄｔｅｘ／２８０ｆ）の繊維物性、耐クーラント性を表１に示す。得られた繊維は耐クーラント性に劣るものであった。
【００３９】
［比較例３］
ポリエステル繊維（クラレ製「クラフテル」、１６６５ｄｔｅｘ／３００ｆ）の繊維物性、耐クーラント性を表１に示す。得られた繊維は耐クーラント性に劣るものであった。
【００４０】
［比較例４］
レーヨン繊維（CORDENKA社製「700SUPER3」）の繊維物性、耐クーラント性を表に示す。耐クーラント性には優れるものの繊維物性には劣るものであった。
【００４１】
【表１】
2006052499.tif 000004
【００４２】
［実施例８］
実施例２で得られた熱処理糸に９０ｔ／ｍの撚りをかけ、ＣＲラテックスを用いて定法に従ってＲＦＬ処理を施した。ＲＦＬ樹脂の付着量は糸重量に対して５重量％であった。このＲＦＬ処理糸とＥＰＤＭゴムを用い、常法に従っで内径３３ｍｍのブレードホースを作成し、ラジエーターホースとした。得られたラジエーターホースはＪＩＳ−Ｄ２６０２に示した繰り返し振動耐久試験（振動数１０００ｃｐｍ、振幅８ｍｍ、加圧回数２ｃｐｍ、圧力０〜０．１５ＭＰａ、循環液＝水：エチレングリコール＝５０：５０、循環液温９５℃）において、２５０時間経過後も亀裂等は見当たらず、良好な耐久性を示した。
【産業上の利用可能性】
【００４３】
ジカルボン酸成分の６０モル％以上が芳香族ジカルボン酸であるジカルボン酸成分とジアミン成分の６０モル％以上が炭素数６〜１２の脂肪族アルキレンジアミンであるジアミン成分とから合成されるポリアミド（ａ）、および溶融液晶性芳香族ポリエステルで構成される複合繊維からなり、繊維強度が９ｃＮ／ｄｔｅｘ以上、１２０℃の５０重量％エチレングリコール液に２０日間浸漬した後の強力保持率が９０％以上であるラジエーターホース補強用繊維および該繊維を用いたラジエーターホースを提供することができる。